ПОЛУЧЕНИЕ КАРБОНАТА КАЛЬЦИЯ

1. Способ получения карбоната кальция из извести, включающий следующие стадии:
2
(i) получение водного раствора, содержащего от 10 мас.% до 35 мас.% растворенного полигидроксисоединения и от 1 мас.% до 5 мас.% растворенного гидроксида кальция (в пересчете на Са(ОН)) и имеющего рН по меньшей мере 11,5;
(ii) обработки раствора, полученного на стадии (i) для удаления твердотельных веществ, включая суспендированные твердотельные частицы;
(iii) диспергирование диоксида углерода внутри раствора таким образом, для образования карбоната кальция с последовательным уменьшением рН реакционной смеси;
(iv) в течение периода времени, начиная от внезапного, кратковременного увеличения рН и заканчивая последующим снижением рН, но перед тем, как рН достигнет 9,5, завершение диспергирования диоксида углерода и добавление щелочного реагента, для поддержания рН результирующей смеси по меньшей мере при 9,5; и
(v) извлечение осажденного карбоната кальция.
2
2. Способ по п.1, в котором на стадии (i) указанный водный раствор содержит от 20 мас.% до 30 мас.% растворенного полигидроксисоединения и от 2 мас.% до 4,5 мас.% растворенного гидроксида кальция (в пересчете на Са(ОН)).
2
3. Способ по п.2, в котором на стадии (i) указанный водный раствор содержит от 23 мас.% до 27 мас.% растворенного полигидроксисоединения и от 3 до 4 мас.% растворенного гидроксида кальция (в пересчете на Са(ОН)).
2
4. Способ по п.3, в котором на стадии (i) указанный водный раствор содержит примерно 25 мас.% растворенного полигидроксисоединения и от 3,4 до 3,9 мас.% растворенного гидроксида кальция (в пересчете на Ca(OH)).
5. Способ по п.1, в котором на стадии (iii) данного способа количество диоксида углерода, диспергированного внутри раствора, является по меньшей мере стехиометрическим количеством, требующимся для преобразования растворенного кальция в карбонат кальция.
6. Способ по п.2, в котором на стадии (iii) данного способа количество диоксида углерода, диспергированного внутри раствора, является по меньшей мере стехиометрическим количеством, требующимся для преобразования растворенного кальция в карбонат кальция.
7. Способ по п.3, в котором на стадии (iii) данного способа количество диоксида углерода, диспергированного внутри раствора, является по меньшей мере стехиометрическим количеством, требующимся для преобразования растворенного кальция в карбонат кальция.
8. Способ по п.4, в котором на стадии (iii) данного способа количество диоксида углерода, диспергированного внутри раствора, является по меньшей мере стехиометрическим количеством, требующимся для преобразования растворенного кальция в карбонат кальция.
9. Способ по любому из пп.1-8, в котором в течение стадии (iii) имеет место переход от первого этапа реакции ко второму этапу реакции, характеризуемый уменьшением расхода, при котором реакционная смесь способна поглотить диоксид углерода, и в котором от 70 мас.% до 85 мас.% общего стехиометрического количества диоксида углерода распределяется на первом этапе реакции, а остаток диспергируется на втором этапе реакции.
10. Способ по любому из пп.1-8, в котором в течение стадии (iii) имеет место переход от первого этапа реакции ко второму этапу реакции, характеризуемому образованием геля, и в котором от 70 мас.% до 85 мас.% общего стехиометрического количества диоксида углерода диспергируется на первом этапе реакции, а остаток распределяется на втором этапе реакции.
11. Способ по п.9, в котором на первом этапе реакции диоксид углерода диспергируют при максимальном расходе, при котором он может быть поглощен реакционной смесью.
12. Способ по п.10, в котором на первом этапе реакции диоксид углерода диспергируют при максимальном расходе, при котором он может быть поглощен реакционной смесью.
13. Способ по п.11, в котором на втором этапе реакции диоксид углерода диспергируют при максимальном расходе, при котором он может быть поглощен реакционной смесью, причем указанный расход при диспергировании на втором этапе реакции меньше, чем на первом этапе реакции.
14. Способ по п.12, в котором на втором этапе реакции диоксид углерода диспергируют при максимальном расходе, при котором он может быть поглощен реакционной смесью, причем указанный расход при диспергировании на втором этапе реакции меньше, чем на первом этапе реакции.
15. Способ по любому из пп.1-8, в котором на стадии (iv) внезапное, кратковременное увеличение рН начинается при величине рН от 10,2 до 10,8.
16. Способ по любому из пп.1-8, в котором на стадии (iv) диспергирование диоксида углерода прекращают перед добавлением щелочного реагента.
17. Способ по любому из пп.1-8, в котором на стадии (iv) щелочной реагент обеспечивает рН результирующей смеси по меньшей мере 10.
18. Способ по п.17, в котором на стадии (iv) щелочной реагент обеспечивает рН результирующей смеси по меньшей мере 10,5.
19. Способ по любому из пп.1-8, в котором полигидроксисоединение является соединением формулы:
2
n
2
НОСН(СНОН)CHOH,
в которой n составляет от 1 до 6.
20. Способ по п.19, в котором полигидроксисоединением является сорбитол.
21. Способ по любому из пп.1-8, в котором известь получена обжигом известняка.
22. Способ по любому из пп.1-8, в котором известь является карбидной известью.
23. Способ по любому из пп.1-8, в котором известь является золой от бумажного шлама.
24. Способ по любому из пп.1-8, в котором щелочной реагент получают в соответствии с процедурой стадий (i) и (ii), как описано выше.
25. Способ по любому из пп.1-8, в котором раствор полигидроксисоединения, отделенный от карбоната кальция на стадии (v), обрабатывают диоксидом углерода для уменьшения его рН до величины менее чем 8, и обработанный раствор возвращают на стадию (i) способа.
26. Способ по п.25, в котором обработку раствора полигидроксисоединения диоксидом углерода выполняют для обеспечения величины рН 7-8 для раствора полигидроксисоединения.
27. Способ по п.25, в котором раствор полигидроксисоединения дополнительно концентрируют посредством испарения перед повторным использованием на стадии (i) способа.